(57)【要約】【課題】珪藻土等の調湿性を有する無機質粉体を良好に含有させることができる繊維板の製造方法を提供する。【解決手段】畳床の上層部を形成する、木質繊維からなる繊維板の製造方法において、木質繊維を混合したスラリーを吐出し、このスラリーを抄造すると共に、調湿性を有する無機質粉体を散布することによって、上層部の木質繊維間に前記無機質粉体を内在させることを特徴とする。【選択図】図３
2008127932.tif 000002
【特許請求の範囲】
【請求項１】
畳床の上層部を形成する、木質繊維からなる繊維板の製造方法において、
木質繊維を混合したスラリーを吐出し、このスラリーを抄造すると共に、調湿性を有する無機質粉体を散布することによって、上層部の木質繊維間に前記無機質粉体を内在させることを特徴とする、繊維板の製造方法。
【請求項２】
無機質粉体は珪質頁岩からなる粉体であることを特徴とする、請求項１に記載の繊維板の製造方法。
【請求項３】
上層部が木質繊維からなる繊維板で形成された畳床において、
繊維板は、木質繊維を混合したスラリーを吐出し、このスラリーを抄造すると共に、調湿性を有する無機質粉体を散布することによって、上層部の木質繊維間に無機質粉体を内在させた構成とされていることを特徴とする、畳床。
【発明の詳細な説明】
【技術分野】
【０００１】
この発明は、繊維板の製造方法及びその繊維板を用いた畳床の技術分野に属し、更に云うと、吸放湿性能に優れた繊維板の製造方法及びその繊維板を用いた畳床に関する。
【背景技術】
【０００２】
従来の畳は、藁からなる畳床を用いた構成であったが、近年、木質繊維からなる繊維板（所謂タタミボード）や合成樹脂発泡体を用いた構成が主流となっている。
【０００３】
しかし、繊維板や合成樹脂発泡体は調湿性（吸放湿性能）が低いため、藁からなる畳床を用いた畳に較べて、吸放湿性能が低い問題点を有していた。
【０００４】
そこで、繊維板に珪藻土を含有させた構成の畳床が提案されている（特許文献１を参照）。
【特許文献１】特開２０００−２７４０５７号公報
【発明の開示】
【発明が解決しようとする課題】
【０００５】
珪藻土を含有させた繊維板は、珪藻土を木質繊維と水とのスラリーに混合し、このスラリーを吐出して抄造することで製造するが、前記スラリーは木質繊維の含有量が３％程度で、ほとんどが水でるために粘度がなく、抄造時に珪藻土が水と一緒に排出され、木質繊維内に残存しない。したがって、現実的には珪藻土を含有させた繊維板を得ることは困難である。
【０００６】
本発明の目的は、珪藻土等の調湿性を有する無機質粉体を良好に含有させることができる繊維板の製造方法及びその繊維板を用いた畳床を提供することである。
【課題を解決するための手段】
【０００７】
上記背景技術の課題を解決するための手段として、請求項１に記載した発明に係る繊維板の製造方法は、
畳床の上層部を形成する、木質繊維からなる繊維板の製造方法において、
木質繊維を混合したスラリーを吐出し、このスラリーを抄造すると共に、調湿性を有する無機質粉体を散布することによって、上層部の木質繊維間に前記無機質粉体を内在させることを特徴とする。
【０００８】
請求項２記載の発明は、請求項１に記載の繊維板の製造方法において、
無機質粉体は珪質頁岩からなる粉体であることを特徴とする。
【０００９】
請求項３に記載した発明に係る畳床は、
上層部が木質繊維からなる繊維板で形成された畳床において、
繊維板は、木質繊維を混合したスラリーを吐出し、このスラリーを抄造すると共に、調湿性を有する無機質粉体を散布することによって、上層部の木質繊維間に無機質粉体を内在させた構成とされていることを特徴とする。
【発明の効果】
【００１０】
本発明に係る繊維板の製造方法は、スラリーを抄造して排水しながら、調湿性を有する無機質粉体を散布するので、スラリー内に無機質粉体が沈殿して、スラリーと無機質粉体とが完全に混ざり合う前に、水が排水される。つまり、スラリーの上層部に高密度で無機質粉体が堆積し、その状態でスラリーが抄造される。その結果、繊維板は、上層部の木質繊維間に無機質粉体を内在した構成となる。したがって、従来困難であった繊維板に調湿性を有する無機質粉体を含有させることが可能となる。
【００１１】
また、上記繊維板を用いた畳床は吸放湿性能に優れた構成とすることができる。
【発明を実施するための最良の形態】
【００１２】
＜実施形態１＞
先ず、本発明に係る繊維板の製造方法の実施形態を図面に基いて説明する。
【００１３】
本実施形態の繊維板１は、通例の繊維板と略同様に、合成樹脂発泡体２上に積層され、同合成樹脂発泡体２とで畳床３が構成される（図１を参照）。つまり、この繊維板１は、畳床３の上層部を形成する補強板であり、木質繊維を混合したスラリーを吐出して抄造することによって、製造される。
【００１４】
本発明では、細かく解繊された木質繊維と水とを混合し、更にコンスターチ等の結合剤を添加する。ここで、木質繊維の原料としては、木材工業の廃材や建築廃材が使用でき、特には限定されない。次に上記スラリーを幅１ｍで１６メッシュの長網上に吐出し、約３０ｍ／分のスピードで送り、このスラリーを排水してマット状に成形する（即ち、スラリーを抄造する）と共に、調湿性を有する無機質粉体を散布した後に、プレス成形、乾燥して製造する（図２を参照）。スラリーを抄造して排水しながら、無機質粉体を散布するので、スラリー内に無機質粉体が沈殿して、スラリーと無機質粉体とが完全に混ざり合う前に、水が排水される。つまり、スラリーの上層部に高密度で無機質粉体が堆積し、その状態でスラリーが抄造される。その結果、繊維板１は、上層部の木質繊維間に無機質粉体を内在した構成となる（図３を参照）。したがって、従来困難であった繊維板に調湿性を有する無機質粉体を含有させることが可能となる。
【００１５】
無機質粉体としては、ゼオライト、珪藻土、シリカゲル等が使用できるが、中でも、自然素材である珪藻土の一種類である珪質頁岩を使用することが好ましい（請求項２記載の発明）。珪質頁岩はゼオライトや一般的な珪藻土などに比べて、優れた吸放湿性能を発揮するからである。無機質粉体の含有量としては、１０ｇ／ｍ2〜１０００ｇ／ｍ2であることが好ましく、より好ましくは５０ｇ／ｍ2〜５００ｇ／ｍ2である。
【００１６】
上記製造方法によって得られた繊維板１は、上述したように合成樹脂発泡体２上に補強板として積層され畳床３が構成される。すなわち、畳床３の繊維板１は、木質繊維を混合したスラリーを吐出し、このスラリーを抄造すると共に、調湿性を有する無機質粉体を散布することによって、上層部の木質繊維間に無機質粉体を内在させた構成とされる。よって、畳床３は吸放湿性能に優れた構成となる。
【００１７】
ちなみに、合成樹脂発泡体２としては、ポリスチレン系樹脂、ポリプロピレン系樹脂、ポリエチレン系樹脂などの合成樹脂を好適に用いることができる。特に押出発泡ポリスチレン（商品名「スタイロフォーム」：ダウ化工（株）製）は、高い圧縮強度及び低い吸水性を有するので好都合である。
【００１８】
この畳床３上に緩衝材が積層され、表面が畳表で覆われ畳が構成される（図示は省略）。
【００１９】
＜実施形態２＞
なお、上記実施形態１の畳床３は、繊維板１と合成樹脂発泡体２との２層構造であったが、合成樹脂発泡体２下に通例の繊維板４を積層した３層構造としても、同様に実施できる（図４を参照）。
【００２０】
＜実施形態３＞
また、合成樹脂発泡体２の替わりに、通例の繊維板４を用いても、同様に実施できる（図５を参照）。ちなみに、本実施形態では４層構造としている。
【実施例】
【００２１】
＜実施例１＞
本実施例の繊維板は、上記製造方法によって厚み１５ｍｍに形成した。
【００２２】
木質繊維は、廃材チップ等の木質チップを繊維化したものを用い、この木質繊維を、濃度が３重量％となるように水と混合したスラリーを吐出した。
【００２３】
無機質粉体は、粒径が０．２５〜０．７５ｍｍの珪質頁岩（稚内珪藻土）を用い、この珪質頁岩を概ね３００ｇ／ｍ2となるように散布した。
【００２４】
＜比較例１＞
本比較例の繊維板は、通例の製造方法によって厚さ１５ｍｍに形成した。
【００２５】
木質繊維は、実施例１と同様に、廃材チップ等の木質チップを繊維化したものを用い、この木質繊維を、濃度が３重量％となるように水と混合し、スラリーとした。
【００２６】
さらに、本比較例においては、無機質粉体として粒径が０．２５〜０．７５ｍｍの珪質頁岩（稚内珪藻土）を用い、含有量が概ね３００ｇ／ｍ2となるよう添加量を調整した上で、予めスラリーに混合して、吐出した。
【００２７】
上記実施例１の繊維板の密度を測定したところ、平均で約２５０ｋｇ／ｍ3、上層部と下層部とにスライスをして測定した密度が、上層部で２７０ｋｇ／ｍ3、下層部で２３０ｋｇ／ｍ3と、下層部は比較例の繊維板と同等の密度であるのに対して、上層部の密度が高くなっている。すなわち、珪質頁岩が繊維板の上層部に効率的に捕捉されていることが確認できた。
【００２８】
＜実施例２＞
本実施例の畳床は、上記実施例１の繊維板を厚み３５ｍｍの押出法ポリスチレンフォーム（商品名：商品名「スタイロフォーム」：ダウ化工（株）製）からなる合成樹脂発泡体に積層、縫着することによって形成した。
【００２９】
＜比較例２＞
本比較例の畳床は、上記比較例１の繊維板を厚み３５ｍｍの押出法ポリスチレンフォーム（商品名：商品名「スタイロフォーム」：ダウ化工（株）製）からなる合成樹脂発泡体に積層、縫着することによって形成した。
【００３０】
各畳床の吸放湿性能を評価するため、１００×１００ｍｍの試験体を採取し、養生時２５℃、５０％→吸湿時２５℃、９０％、２４ｈ→放湿時２５℃、５０％、２４ｈの条件で吸放湿試験を実施した。以下にその結果を示す。
【００３１】
実施例２の畳床は、珪質頁岩（稚内珪藻土）を含有しない汎用の繊維板１５ｍｍと厚み３５ｍｍの押出法ポリスチレンフォームからなる一般品に比べて、吸湿量および放湿量が多くなり、吸放湿性能が向上しているのがわかるのに対して、比較例２の畳床は、一般品に比べてあまり吸湿量および放湿量に差がなく、吸放湿性能がほとんど変わらないことがわかる（図６を参照）。
【００３２】
これは、珪質頁岩を抄造時に散布することによって、繊維板の上層部の木質繊維間に効率的に捕捉させることができたのに対して、スラリーに混合したものは、混合した珪質頁岩が泥水となって抄造時に流れ出し、繊維板内にほとんど捕捉されなかったためと考えられる。
【図面の簡単な説明】
【００３３】
【図１】本発明の実施形態１に係る畳床を示した概略断面図である。
【図２】繊維板の抄造工程を示した図である。
【図３】本発明の繊維板を示した概略断面図である。
【図４】本発明に実施形態２に係る畳床を示した概略断面図である。
【図５】本発明に実施形態３に係る畳床を示した概略断面図である。
【図６】実施例２の畳床と比較例２の畳床と一般品との吸放湿性能を比べたグラフである。
【符号の説明】
【００３４】
１  繊維板
２  合成樹脂発泡体
３  畳床
【図１】
2008127932.tif 000003
【図２】
2008127932.tif 000004
【図３】
2008127932.tif 000005
【図４】
2008127932.tif 000006
【図５】
2008127932.tif 000007
【図６】
2008127932.tif 000008